СПОСОБ ПОЛУЧЕНИЯ АЛЮМОСКАНДИЙСОДЕРЖАЩЕЙ ЛИГАТУРЫ И ШИХТА ДЛЯ ПОЛУЧЕНИЯ АЛЮМОСКАНДИЙСОДЕРЖАЩЕЙ ЛИГАТУРЫ

1. Способ получения алюмоскандийсодержащей лигатуры, путем алюмотермического восстановления в расплаве галогенидов натрия и калия и оксида скандия, отличающийся тем, что исходная шихта содержит фторид натрия, хлорид калия, оксид или фторид скандия, фторид алюминия, гидрофторид калия и оксифторид циркония и/или гафния и восстановление проводят при отношении галогенидного расплава к алюминию, равного 1:0,8÷1,1; при температуре 800-900°С.
2. Шихта для получения алюмоскандийсодержащей лигатуры, содержащая галогениды калия и натрия и оксид скандия, отличающаяся тем, что дополнительно содержит фторид алюминия, гидрофторид калия и оксифторид циркония и/или гафния при следующем соотношении компонентов, мас.%:
оксид или фторид скандия
4,3÷12,0
фторид алюминия
5,0÷8,0
фторид натрия
14,5÷18
гидрофторид калия
1÷3
оксифторид циркония и/или гафния
8÷15,4
хлорид калия
остальное